【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
光学素子と、
上記光学素子を支持する支持体と、
を備えた積層体を有し、
上記光学素子および上記支持体を覆う包括部材を有し、
上記光学素子および上記支持体とは、一部接合されており、
上記包括部材のビカット軟化温度が８５℃を超え、
上記支持体を覆う少なくとも一面の包括部材の熱膨張率が、上記支持体の熱膨張率に対して８５〜１６０％である光学素子包括体。
【請求項２】
光学素子と、
上記光学素子を支持する支持体と、
を備えた積層体を有し、
上記積層体の主面を、面積比率で５０％以上覆う包括部材を有し、
上記光学素子および上記支持体とは、一部接合されており、
上記包括部材のビカット軟化温度が８５℃を超え、
上記支持体を覆う少なくとも一面の包括部材の熱膨張率が、上記支持体の熱膨張率に対して８５〜１６０％である光学素子包括体。
【請求項３】
光学素子と、
上記光学素子を支持する支持体と
を備えた積層体を有し、
上記積層体は、光源からの光が入射する入射面と、上記入射面から入射した光を出射する出射面とを有し、
上記積層体の上記入射面は、第１の包括部材によって覆われ、
上記積層体の上記出射面は、第２の包括部材によって覆われ、
上記光学素子および上記支持体とは、一部接合されており、
上記包括部材のビカット軟化温度が８５℃を超え、
上記支持体を覆う少なくとも一面の包括部材の熱膨張率が、上記支持体の熱膨張率に対して８５〜１６０％である光学素子包括体。
【請求項４】
上記光学素子および上記支持体とは、各々の端部において一部接合されている請求項１〜３のいずれか一に記載の光学素子包括体。
【請求項５】
上記包括部材は熱収縮性の包括部材である請求項１〜４のいずれか一に記載の光学素子包括体。
【請求項６】
上記包括部材は、少なくとも光の入射側、あるいは出射側の表面の屈折率が１．６以下である請求項１〜５のいずれか一に記載の光学素子包括体。
【請求項７】
上記包括部材は、
光源から光が入射する第１の領域と、
上記第１の領域から入射された光を液晶パネルに向けて出射する第２の領域と
を備え、
上記第１の領域および上記第２の領域の少なくとも一方には、構造体または光学機能層が設けられている請求項１〜６のいずれか一に記載の光学素子包括体。
【請求項８】
上記第１の領域および上記第２の領域の少なくとも一方には、光拡散機能層、光集光機能層、反射型偏光機能層、偏光子機能層および光分割機能層の少なくとも１種が設けられている請求項７記載の光学素子包括体。
【請求項９】
上記支持体は、拡散板または透明板である請求項１〜８のいずれか一に記載の光学素子包括体。
【請求項１０】
上記光学素子の端面または該端面近傍に反射部を備える請求項１〜９のいずれか一に記載の光学素子包括体。
【請求項１１】
上記包括部材は、１軸異方性または２軸異方性を有する請求項１〜１０のいずれか一に記載の光学素子包括体。
【請求項１２】
異方性を有する上記包括部材のリタデーションが５０ｎｍ以下である請求項１１記載の光学素子包括体。
【請求項１３】
上記包括部材の乾燥減量が２％以下である請求項１〜１２のいずれか一に記載の光学素子包括体。
【請求項１４】
上記包括部材が、ビニル芳香族炭化水素と共役ジエンのブロック共重合体を含み、両者の質量比が、９５：５〜５：９５である、請求項１〜１３のいずれか一に記載の光学素子包括体。
【請求項１５】
上記包括部材が、下記の（ａ）〜（ｄ）から選ばれた少なくとも１種のビニル芳香族炭化水素系重合体をさらに含む、請求項１４記載の光学素子包括体。
（ａ）ビニル芳香族炭化水素重合体
（ｂ）ビニル芳香族炭化水素と（メタ）アクリル酸とからなる共重合体
（ｃ）ビニル芳香族炭化水素と（メタ）アクリル酸エステルとからなる共重合体
（ｄ）ゴム変性スチレン系重合体
【請求項１６】
上記ブロック共重合体が、スチレン−ブタジエンブロック共重合体である請求項１４または１５に記載の光学素子包括体。
【請求項１７】
光を出射する光源と、
上記光源から出射された光の特性を改善し、液晶パネルに対して出射する光学素子包括体と
を備え、
上記光学素子包括体は、
光学素子と、該光学素子を支持する支持体とを備えた積層体を有し、
上記光学素子および上記支持体を覆う包括部材を有し、
上記光学素子および上記支持体とは、一部接合されており、
上記包括部材のビカット軟化温度が８５℃を超え、
上記支持体を覆う少なくとも一面の包括部材の熱膨張率が、上記支持体の熱膨張率に対して８５〜１６０％であるバックライト。
【請求項１８】
上記包括部材は、上記積層体の主面を面積比率で５０％以上覆う請求項１７に記載のバックライト。
【請求項１９】
光を出射する光源と、
上記光源から出射された光の特性を改善する光学素子包括体と、
上記光学素子包括体により特性が改善された光に基づき、画像を表示する液晶パネルと
を備え、
上記光学素子包括体は、
光学素子と、該光学素子を支持する支持体とを備えた積層体を有し、
上記光学素子および上記支持体を覆う包括部材を有し、
上記光学素子および上記支持体とは、一部接合されており、
上記包括部材のビカット軟化温度が８５℃を超え、
上記支持体を覆う少なくとも一面の包括部材の熱膨張率が、上記支持体の熱膨張率に対して８５〜１６０％である液晶表示装置。
【請求項２０】
上記包括部材は、上記積層体の主面を面積比率で５０％以上覆う請求項１９に記載の液晶表示装置。
【手続補正２】
【補正対象書類名】明細書
【補正対象項目名】０００７
【補正方法】変更
【補正の内容】
【０００７】
しかしながら、特許文献１の技術では、光学素子同士を透明粘着剤により貼り合わせるため、光学素子の厚さを増す改善方法ほどではないが、液晶表示装置自体がやはり厚くなってしまうという問題がある。また、透明接着剤により、液晶表示装置の表示特性が劣化してしまう虞もある。加えて、貼り合わせ時のごみの混入などにより、良品を得る収率への影響が大きくなってしまう虞もある。
【手続補正３】
【補正対象書類名】明細書
【補正対象項目名】００１３
【補正方法】変更
【補正の内容】
【００１３】
上述の課題を解決するために、この発明の第１の発明は、
光学素子と、
光学素子を支持する支持体と、
を備えた積層体を有し、
光学素子および支持体を覆う包括部材を有し、
光学素子および支持体とは、一部接合されており、
包括部材のビカット軟化温度が８５℃を超え、
支持体を覆う少なくとも一面の包括部材の熱膨張率が、支持体の熱膨張率に対して８５〜１６０％である光学素子包括体である。
この発明の第２の発明は、
光学素子と、
光学素子を支持する支持体と、
を備えた積層体を有し、
積層体の主面を、面積比率で５０％以上覆う包括部材を有し、
光学素子および支持体とは、一部接合されており、
包括部材のビカット軟化温度が８５℃を超え、
支持体を覆う少なくとも一面の包括部材の熱膨張率が、支持体の熱膨張率に対して８５〜１６０％である光学素子包括体である。
この発明の第３の発明は、
光学素子と、
光学素子を支持する支持体と
を備えた積層体を有し、
積層体は、光源からの光が入射する入射面と、入射面から入射した光を出射する出射面とを有し、
積層体の入射面は、第１の包括部材によって覆われ、
積層体の出射面は、第２の包括部材によって覆われ、
光学素子および支持体とは、一部接合されており、
包括部材のビカット軟化温度が８５℃を超え、
支持体を覆う少なくとも一面の包括部材の熱膨張率が、支持体の熱膨張率に対して８５〜１６０％である光学素子包括体である。
【手続補正４】
【補正対象書類名】明細書
【補正対象項目名】００１４
【補正方法】変更
【補正の内容】
【００１４】
この発明の第４の発明は、
光を出射する光源と、
光源から出射された光の特性を改善し、液晶パネルに対して出射する光学素子包括体と
を備え、
光学素子包括体は、
光学素子と、該光学素子を支持する支持体とを備えた積層体を有し、
光学素子および支持体を覆う包括部材を有し、
光学素子および支持体とは、一部接合されており、
包括部材のビカット軟化温度が８５℃を超え、
支持体を覆う少なくとも一面の包括部材の熱膨張率が、支持体の熱膨張率に対して８５〜１６０％であるバックライトである。
【手続補正５】
【補正対象書類名】明細書
【補正対象項目名】００１５
【補正方法】変更
【補正の内容】
【００１５】
この発明の第５の発明は、
光を出射する光源と、
光源から出射された光の特性を改善する光学素子包括体と、
光学素子包括体により特性が改善された光に基づき、画像を表示する液晶パネルと
を備え、
光学素子包括体は、
光学素子と、該光学素子を支持する支持体とを備えた積層体を有し、
光学素子および支持体を覆う包括部材を有し、
光学素子および支持体とは、一部接合されており、
包括部材のビカット軟化温度が８５℃を超え、
支持体を覆う少なくとも一面の包括部材の熱膨張率が、支持体の熱膨張率に対して８５〜１６０％である液晶表示装置である。
【手続補正６】
【補正対象書類名】明細書
【補正対象項目名】００１６
【補正方法】変更
【補正の内容】
【００１６】
この発明では、１または２以上の光学素子と支持体とを包括部材により覆っているので、１または２以上の光学素子と支持体とを一体化することができる。したがって、支持体により光学素子の剛性不足を補うことができる。
【手続補正７】
【補正対象書類名】明細書
【補正対象項目名】００１７
【補正方法】変更
【補正の内容】
【００１７】
また、包括部材のビカット軟化温度が８５℃を超え、かつ、支持体を覆う少なくとも一面の包括部材の熱膨張率が、支持体の熱膨張率に対して８５〜１６０％としているので、光学素子包括体における反りやうねりの発生を抑えることができる。
【手続補正８】
【補正対象書類名】明細書
【補正対象項目名】００３８
【補正方法】変更
【補正の内容】
【００３８】
ビニル芳香族炭化水素と共役ジエンとのブロック率は７０〜９０％であることが好ましい。ブロック率が７０質量％未満であるとフィルムの剛性が低下し、９０質量％を超えると表面性が劣化して実用に供せない虞があるからである。なお、ビニル芳香族炭化水素のブロック率は、共重合体中のビニル芳香族炭化水素のブロック重合鎖の質量をＷ１、ブロック共重合体中のビニル芳香族炭化水素の全質量Ｗ０としたときに、（Ｗ１／Ｗ０）×１００の式である。Ｗ１は、例えば、ブロック共重合体をオゾン分解し、得られたビニル芳香族炭化水素重合体成分をゲルパーミエーションクロマトグラフで測定し、クロマトグラムに対応する分子量を標準ポリスチレンおよびスチレンオリゴマーを用いて作製した検量線から求め、数平均分子量３０００を超えるものをピーク面積より定量して求められる。検出器としては、例えば波長２５４ｎｍに設定した紫外分光検出器を使用することができる。
【手続補正９】
【補正対象書類名】明細書
【補正対象項目名】００５９
【補正方法】変更
【補正の内容】
【００５９】
反射型偏光子２４ｃは、レンズフィルム上に設けられ、レンズシートにより指向性を高められた光のうち、直交する偏光成分の一方のみを通過させ、他方を反射するものである。反射型偏光子２４ｃは、例えば有機多層膜、無機多層膜または液晶多層膜などの積層体である。また、反射型偏光子２４ｃに異屈折率体を含有させるようにしてもよい。また、反射型偏光子２４ｃに拡散機能、レンズ機能を設けてもよい。